(57)【要約】【課題】亜鉛メッキされたスチールコードとの接着性に優れ、難燃性と耐寒性とを向上させたゴム組成物及びコンベヤベルトを提供する。【解決手段】本発明のゴム組成物は、ブタジエンゴムとクロロプレンゴムと天然ゴムとを含むゴム成分と、有機コバルト塩と、ロジンまたはロジン誘導体と、有機塩素化合物とを含むゴム組成物である。ブタジエンゴムの含有量はゴム成分１００質量部中に５質量部以上２０質量部以下であり、クロロプレンゴムの含有量はゴム成分１００質量部中に２０質量部以上６５質量部以下であり、前記有機コバルト塩の含有量は有機コバルト塩の質量をコバルトに換算した場合、前記ゴム成分１００質量部に対して０．２質量部以上１．０質量部以下であり、ロジンまたはロジン誘導体の含有量はゴム成分１００質量部に対して２質量部以上９質量部以下であり、有機塩素化合物の含有量はゴム成分１００質量部に対して５質量部以上３５質量部以下である。【選択図】図１
2014118459.tif 000002
【特許請求の範囲】
【請求項１】
ブタジエンゴムとクロロプレンゴムと天然ゴムとを含むゴム成分と、有機コバルト塩と、ロジンまたはロジン誘導体と、有機塩素化合物とを含み、
前記ブタジエンゴムの含有量は、前記ゴム成分１００質量部中に５質量部以上２０質量部以下であり、
前記クロロプレンゴムの含有量は、前記ゴム成分１００質量部中に２０質量部以上６５質量部以下であり、
前記有機コバルト塩の含有量は、有機コバルト塩の質量をコバルトに換算した場合、前記ゴム成分１００質量部に対して０．２質量部以上１．０質量部以下であり、
前記ロジンまたはロジン誘導体の含有量は、前記ゴム成分１００質量部に対して２質量部以上９質量部以下であり、
前記有機塩素化合物の含有量は、前記ゴム成分１００質量部に対して５質量部以上３５質量部以下であることを特徴とするゴム組成物。
【請求項２】
前記ゴム成分１００質量部に対し、下記式（１）で計算される数値Ａが、８３質量部以下である請求項１に記載のゴム組成物。
【数１】
2014118459.tif 000006
【請求項３】
請求項１または２に記載のゴム組成物と、亜鉛メッキされたスチールコードとを含んだものを加硫して得られる複合体を含むことを特徴とするコンベヤベルト。
【発明の詳細な説明】
【技術分野】
【０００１】
本発明は、難燃性と耐寒性とを有するゴム組成物及びコンベヤベルトに関する。
【背景技術】
【０００２】
従来、亜鉛メッキされたスチールコードとゴム組成物とを接着させるために有機コバルト塩とロジンとを含有したゴム組成物が用いられている（例えば、特許文献１参照）。また、接着性のゴムに難燃性を付与させる場合にハロゲン系ゴムを用いずに、ハロゲン化合物などの難燃剤を添加することや難燃性ゴムであるクロロプレンゴム（ＣＲ）を１００質量部とすることが知られている（例えば、特許文献２参照）。
【０００３】
特許文献１には、亜鉛メッキされた金属材料との接着性に優れたゴム組成物が記載されている。特許文献１に記載のゴム組成物は、硫黄加硫可能なゴム１００重量部に対し、ロジンまたはロジン誘導体と有機コバルト塩と有機塩素化合物とを所定量含有するものである。
【０００４】
特許文献２には、難燃性や耐熱性に優れたクロロプレン系の接着性ゴム組成物が記載されている。特許文献２に記載の接着性ゴム組成物は、クロロプレンゴム１００重量部に対し、有機酸コバルト塩と酸化亜鉛と硫黄と２−メルカプトイミダゾリンとを所定量配合したものである。
【先行技術文献】
【特許文献】
【０００５】
【特許文献１】特開平１１−２１３８９号公報
【特許文献２】特開平８−５９８９６号公報
【発明の概要】
【発明が解決しようとする課題】
【０００６】
しかしながら、特許文献１に記載のハロゲン系ゴムを用いずに難燃剤を添加したゴム組成物は、接着性は維持できているが耐寒性や難燃性については十分考慮されていない。また、特許文献２に記載のクロロプレンゴムを１００質量部配合した接着性ゴム組成物では、接着性は維持できているが耐寒性については考慮されておらず寒冷地では使用できない虞がある。そのため、寒冷地や難燃性が要求される使用環境においての使用には不十分であり、さらに改善する余地がある。
【０００７】
そこで、亜鉛メッキされたスチールコードとの接着性に優れ、高い難燃性と優れた耐寒性を有する金属接着用ゴム組成物が切望されている。
【０００８】
本発明は、前記問題に鑑み、亜鉛メッキされたスチールコードとの接着性に優れ、難燃性と耐寒性とを向上させたゴム組成物及びコンベヤベルトを提供することを目的とする。
【課題を解決するための手段】
【０００９】
本発明は、次に示す（１）〜（３）である。
（１）  ブタジエンゴムとクロロプレンゴムと天然ゴムとを含むゴム成分と、有機コバルト塩と、ロジンまたはロジン誘導体と、有機塩素化合物とを含み、
前記ブタジエンゴムの含有量は、前記ゴム成分１００質量部中に５質量部以上２０質量部以下であり、
前記クロロプレンゴムの含有量は、前記ゴム成分１００質量部中に２０質量部以上６５質量部以下であり、
前記有機コバルト塩の含有量は、有機コバルト塩の質量をコバルトに換算した場合、前記ゴム成分１００質量部に対して０．２質量部以上１．０質量部以下であり、
前記ロジンまたはロジン誘導体の含有量は、前記ゴム成分１００質量部に対して２質量部以上９質量部以下であり、
前記有機塩素化合物の含有量は、前記ゴム成分１００質量部に対して５質量部以上３５質量部以下であることを特徴とするゴム組成物。
（２）  前記ゴム成分１００質量部に対し、下記式（１）で計算される数値Ａが、８３質量部以下である上記（１）に記載のゴム組成物。
【数１】
2014118459.tif 000003
（３）  上記（１）または（２）に記載のゴム組成物と、亜鉛メッキされたスチールコードとを含んだものを加硫して得られる複合体を含むことを特徴とするコンベヤベルト。
【発明の効果】
【００１０】
本発明によれば、亜鉛メッキされたスチールコードとの接着性に優れ、難燃性と耐寒性とを向上させることができる。
【図面の簡単な説明】
【００１１】
【図１】図１は、本発明の実施形態に係るコンベヤベルトの断面斜視図である。
【発明を実施するための形態】
【００１２】
以下、この発明について詳細に説明する。なお、下記の発明を実施するための形態（以下、実施形態という）により本発明が限定されるものではない。また、下記実施形態における構成要素には、当業者が容易に想定できるもの、実質的に同一のもの、いわゆる均等の範囲のものが含まれる。さらに、下記実施形態で開示した構成要素は適宜組み合わせることが可能である。
【００１３】
＜ゴム組成物＞
本実施形態に係るゴム組成物（以下、「本実施形態の組成物」という。）は、ブタジエンゴム（ＢＲ）とクロロプレンゴム（ＣＲ）と天然ゴム（ＮＲ）とを含むゴム成分と、有機コバルト塩と、ロジンまたはロジン誘導体と、有機塩素化合物とを含んでいる。
【００１４】
（ゴム成分）
本実施形態の組成物に含まれるゴム成分としては、硫黄加硫が可能なゴムが用いられる。硫黄加硫が可能なゴムは、硫黄を用いて加硫できるゴムであり、天然ゴム、合成ゴム、またはこれらの混合物などであり、例えば、ジエン系ゴムなどを挙げることができる。ジエン系ゴムとしては、具体的には、例えば、天然ゴム、イソプレンゴム（ＩＲ）、各種ブタジエンゴム（ＢＲ）、１，２−ブタジエンゴム、各種スチレン−ブタジエン共重合体ゴム（ＳＢＲ）、アクリロニトリル−ブタジエン共重合体ゴム（ＮＢＲ）、クロロプレンゴム、ブチルゴム（ＩＩＲ）、エチレン−プロピレン−ジエンゴム（ＥＰＤＭ）などを挙げることができる。これらのゴム成分は、１種類を単独でまたは２種類以上を組み合わせて用いることができる。
【００１５】
これらのゴムのなかでも、接着性、難燃性、耐寒性に優れるという理由から、ブタジエンゴム、クロロプレンゴム、天然ゴムを含んでいる。
【００１６】
ブタジエンゴムとしては、質量平均分子量（Ｍｗ）が４０万以上であるのが好ましく、４５万以上であるのがより好ましい。質量平均分子量がこの範囲であると、加硫後のゴム組成物における引張強さおよび切断時伸びがさらに向上する。なお、質量平均分子量は、ゲルパーミエションクロマトグラフィー（Ｇｅｌ  ｐｅｒｍｅａｔｉｏｎ  ｃｈｒｏｍａｔｏｇｒａｐｈｙ（ＧＰＣ））により測定した質量平均分子量（ポリスチレン換算）であり、測定にはテトラヒドロフラン（ＴＨＦ）を溶媒として用いるのが好ましい。ブタジエンゴムとしては、市販品を用いることができ、具体的には、例えば、日本ゼオン株式会社製のＮｉｐｏｌ  ＢＲ１２２０、Ｎｉｐｏｌ  ＢＲ１２５０Ｈ等が挙げられる。
【００１７】
クロロプレンゴムとしては、例えば、硫黄変性（Ｇ）タイプ、非硫黄変性（Ｗ）タイプ、高結晶タイプ等が例示され、公知の各種のクロロプレンゴムを用いることができる。クロロプレンゴムとしては、市販品を用いることができ、具体的には、例えば、昭和電工デュポン社製のネオプレンＧＲＴ、ネオプレンＷＲＴ、電気化学工業株式会社製のデンカクロロプレンＰＭ−４０、Ｓ−４１等が挙げられる。
【００１８】
天然ゴムとしては、シス−１，４−ポリイソプレンが頭尾結合する構造を有するポリマーであり、一般に用いられる天然ゴムを使用することができる。天然ゴムとしては、市販品を用いることができ、具体的には、例えば、ＴＳＲ−２０、ＲＳＳ＃３等が挙げられる。
【００１９】
上記ゴム成分中のブタジエンゴムの含有量は、本実施形態のゴム成分１００質量部中に５質量部以上２０質量部以下であり、好ましくは５質量部以上１５質量部以下である。また、上記ゴム成分中のクロロプレンゴムの含有量は、本実施形態のゴム成分１００質量部中に２０質量部以上６５質量部以下であり、好ましくは２５質量部以上６０質量部以下である。また、上記ゴム成分中の天然ゴムの含有量は、本実施形態のゴム成分１００質量部中から上記のブタジエンゴムとクロロプレンゴムとの合計含有量を差し引いた残りの量、すなわち、１５質量部以上７５質量部以下であり、好ましくは２５質量部以上７０質量部以下である。
【００２０】
ブタジエンゴム、クロロプレンゴム及び天然ゴムの含有量が各々上記範囲内であれば、本実施形態の組成物の接着性を維持しながら難燃性及び耐寒性を向上させることができる。また、本実施形態の組成物の加硫後の物性である引張強さおよび切断時伸びが良好になる。
【００２１】
＜有機コバルト塩＞
本実施形態の組成物に含まれる有機コバルト塩は、一般的に液相酸化触媒として使用されるもので従来公知のものであれば特に限定されない。有機コバルト塩は対応する有機酸のアルカリセッケン水溶液に酢酸コバルト溶液を加え複分解沈殿させる方法、有機酸と酸化コバルト（ＩＩ）とを加熱融解させる方法、あるいは有機酸のベンジン溶液に硫酸コバルトまたは硝酸コバルトの水溶液を加える方法などにより得ることができる。有機コバルト塩としては、具体的には、例えば、ナフテン酸コバルト、ステアリン酸コバルト、ネオデカン酸コバルト、オルトホウ酸コバルト、オクチル酸コバルト、バーサチック酸コバルト、パルミチン酸コバルト、ロジン酸コバルト、プロピオン酸コバルト、あるいはコバルトボロン錯体などを挙げることができる。これらの中でも、接着性がより向上するという理由から、ナフテン酸コバルト、ネオデカン酸コバルト、コバルトボロン錯体などを用いることが好ましい。有機コバルト塩としては、市販品を用いることができ、具体的には、例えば、大日本インキ化学工業社製のナフテン酸コバルト１０％等が挙げられる。
【００２２】
有機コバルト塩の含有量は、有機コバルト塩の質量をコバルトに換算した場合、ゴム成分１００質量部に対して０．２質量部以上１．０質量部以下であり、好ましくは０．３質量部以上０．７質量部以下である。有機コバルト塩の含有量が上記範囲内であると亜鉛メッキスチールコードとの接着性（ゴム付き）が良好となる。また、有機コバルト塩の含有量が０．２質量部未満では、亜鉛メッキスチールコードとの接着性および耐湿接着性が悪化し、１．０質量部超では、ゴム組成物の耐老化性が悪化するため好ましくない。特に、接着性および耐湿接着性とゴム物性を両立させる観点から、有機コバルト塩の含有量は０．２質量部以上１．０質量部以下であることが好ましい。
【００２３】
＜ロジン＞
本実施形態の組成物に含まれるロジンは、松脂とも言わる天然樹脂の１種である。また、ロジン誘導体としては、松材から溶剤等で抽出されるガムロジン、ウッドロジンや、トール油ロジン、これらのロジンの重合体、不均斉化ロジン、マレイン化ロジン、アルデヒド変性ロジン、水素添加ロジンおよびその加工品等が挙げられる。ロジン及びロジン誘導体は粘着付与剤として一般に使用されている公知のものを使用することができる。ロジンまたはロジン誘導体としては、市販品を用いることができ、具体的には、例えば、荒川化学工業株式会社製のガムロジンやウッドロジン、播磨化成工業株式会社製のトール油ロジン、Ｈｅｒｃｕｌｅｓ社製の水素添加ロジン等が挙げられる。
【００２４】
ロジンまたはロジン誘導体の含有量は、ゴム成分１００質量部に対し、２質量部以上９質量部以下であり、好ましくは３質量部以上７質量部以下である。ロジンまたはロジン誘導体の含有量が上記範囲内であると亜鉛メッキスチールコードとの接着性（ゴム付き）が良好であり、ロール加工性も良好であり、耐寒性が向上する。ロジンまたはロジン誘導体の含有量が２質量部未満では、ゴム組成物と亜鉛メッキスチールコードとの耐湿接着性が十分ではなく、９質量部超では、ゴム組成物の粘着性が上昇し、ロール加工性が悪化する。特に、耐湿接着性、実用的な加工性を両立させる観点から、ロジンまたはロジン誘導体の含有量は、２質量部以上９質量部以下であるのが好ましい。
【００２５】
本実施形態の組成物は、ロジンまたはロジン誘導体を含有するため、亜鉛メッキスチールコードとの接着性及び耐湿接着性に優れる。また、ロジンやロジン誘導体は、一般的に、粘着付与剤として使用されており、ロジンまたはロジン誘導体を含有することにより、本実施形態の組成物は、タック性が向上し、ロールへの粘着性も同時に上昇する。ロールへの粘着性が高すぎるとロール加工性が悪化する。なお、ロール加工性とは未加硫時のゴム組成物の生地の粘着性及び加工性のことを示し、加工時（特に工場におけるロール圧延加工時）において、シート状に成形しやすいという特性を示す。
【００２６】
＜有機塩素化合物＞
本実施形態の組成物に含まれる有機塩素化合物としては、一般的に塩素系難燃剤として使用される有機塩素化合物を用いることができる。有機塩素化合物として、例えば、直鎖の有機塩素化合物が好適に挙げられる。直鎖状の有機塩素化合物として、具体的には、例えば、塩素化パラフィン、塩素化ポリエチレン等が挙げられる。これらの化合物は、市販品を利用することができ、例えば、塩素化パラフィンでは、塩素含有量４０％〜８０％のものが市販されており、何れも用いることができる。市販品としては、例えば、トヨパラックス（塩素含有量７０質量％、東ソー社製）、エンパラ７０Ｓ（塩素含有量７０質量％、ＤＯＶＥＲ  ＣＨＥＭＩＣＡＬ  ＣＯＭＰＡＮＹ社製）等が挙げられる。
【００２７】
有機塩素化合物の含有量は、ゴム成分１００質量部に対して、５質量部以上３５質量部以下であり、好ましくは５質量部以上３０質量部以下である。有機塩素化合物の含有量が上記範囲内であると本実施形態の組成物の難燃性が向上する。また、有機塩素化合物の含有量が５質量部未満では、接着が安定せず、３５質量部超では、本実施形態の組成物の粘着性が過多となり加工が困難となる。特に、接着性、加工性を両立させる観点から、有機塩素化合物の含有量は、５質量部以上３５質量部以下であることが好ましい。
【００２８】
本実施形態の組成物は、有機塩素化合物を含有することにより、接着性、特に初期接着性が良好となる。さらに、有機塩素化合物は難燃性を付与するため、上記範囲の量で有機塩素化合物を含有するため本実施形態の組成物は難燃性と耐寒性が共に優れる。このため、後述する本実施形態の組成物を用いて製造されるスチールコードコンベヤベルトは、坑内等で用いられるスチールコードコンベヤベルトに要求される難燃性を十分に満足すると共に、寒冷地での使用も可能となる。
【００２９】
本実施形態の組成物は、上述したように、必須成分として、ゴム成分１００質量部中にブタジエンゴムと、クロロプレンゴムと、天然ゴムとを各々所定量含み、さらに有機コバルト塩と、ロジンまたはロジン誘導体と、有機塩素化合物とを各々所定量含むことによって、亜鉛メッキされたスチールコードとの接着性に優れると共に、難燃性と耐寒性とを向上させることができる。
【００３０】
また、本実施形態の組成物は、上記の６つの必須成分を含み、かつ、ゴム成分１００質量部に対し、下記式（１）で計算される数値Ａが、８３質量部以下であることが好ましい。
【００３１】
【数２】
2014118459.tif 000004
【００３２】
クロロプレンゴム、有機塩素化合物及びロジンの３成分について上記式（１）で計算される数値Ａが、８３質量部以下であり、好ましくは５０質量部以上８３質量部以下であり、より好ましくは６０質量部以上８３質量部以下である。本実施形態の組成物は、クロロプレンゴム、有機塩素化合物及びロジンの３成分について上記式（１）で計算される数値Ａを８３質量部以下を満たす所定の配合量とすることにより、亜鉛メッキされたスチールコードとの接着性に優れ、かつ、難燃性と耐寒性とを向上させることができると共に、さらに、ロール加工性を良好にすることができる。
【００３３】
本実施形態に係る組成物は、本発明の目的を損なわない範囲で、上述した必須の成分に加え、フェノール樹脂、カルボキシル基含有液状イソプレンゴム（溶液重合法によって作られるイソプレン重合体ゴムにカルボキシル基を導入したもの）等を含んでもよい。また、この他に、必要に応じて、各種の添加剤を含有することができる。添加剤としては、例えば、カーボンブラックなどの充填剤；亜鉛華、ステアリン酸等の加硫促進助剤；ジベンゾチアジル・ジスルフィドなどの加硫促進剤；アミン系、フェノール系あるいはワックス系などの老化防止剤；硫黄；植物油系あるいは鉱物油系などの軟化剤；などの通常用いられる配合剤等が挙げられる。これらの中の２種類以上を含有してもよい。添加剤等は一般的な方法で混練して組成物とし、加硫又は架橋するのに使用することができる。これらの添加剤の配合量は本実施形態の目的に反しない限り、従来の一般的な配合量とすることができる。
【００３４】
本実施形態の組成物を製造する方法は、例えば、上述したゴム成分１００質量部中に、ブタジエンゴムを５質量部以上２０質量部以下とクロロプレンゴムを２０質量部以上６５質量部以下と残りのゴム成分として天然ゴムを所定量含み、有機コバルト塩の質量をコバルトに換算した場合、ゴム成分１００質量部に対して０．２質量部以上１．０質量部以下と、ロジンまたはロジン誘導体をゴム成分１００質量部に対して２質量部以上９質量部以下と、有機塩素化合物をゴム成分１００質量部に対して５質量部以上３５質量部以下とを配合し、さらに必要に応じて上記の充填剤、加硫促進剤、老化防止剤、軟化剤などを適宜選択して所定量添加し、ロールミルあるいはバンバリミキサーなどを用いて、所定の温度で所定の時間混練し、ゴム組成物を得る方法が挙げられる。
【００３５】
上記で得られたゴム組成物は、亜鉛メッキスチールコードと密着させて、所定の温度で所定の時間硫黄加硫することにより、ゴムと亜鉛メッキスチールコードとの複合体とすることができる。
【００３６】
上述のゴム組成物と接着させるスチールコードとしては、例えば、表面無処理のスチールコードに亜鉛メッキしたものを用いることができる。メッキ法としては、電気メッキ、溶融メッキ等が適用可能である。コンベヤベルトなどに用いられるスチールコードとして、防錆性、耐久性の観点から、亜鉛メッキされたものを用いることが好ましい。亜鉛メッキスチールコードの素線径やコード径などは、本実施形態のゴム組成物と接着して複合体とした際のそれらの用途に応じて適宜選択することができる。
【００３７】
本実施形態の組成物と亜鉛メッキスチールコードとを接着させる方法としては、例えば、ゴム組成物を亜鉛メッキスチールコードに所定の厚さで密着させ、１５０℃で３０分、プレス加硫を行い、ゴム組成物と亜鉛メッキスチールコードとの複合体とすることができる。本実施形態の組成物は、亜鉛メッキスチールコードとの接着に優れるため、亜鉛メッキスチールコードを補強材として用いるものに利用可能である。また、スチールコードに限らず、亜鉛メッキされた金属材料に利用可能である。
【００３８】
本実施形態の組成物は、上述したような優れた特性を有することから、スチールコードコンベヤベルトの製造に好適に用いられるが、この他にも、ホース、クローラベルト、マリンホース、タイヤ等の製造に好適に用いることができる。
【００３９】
＜コンベヤベルト＞
次に、本実施形態の組成物をコンベヤベルトに用いた場合について説明する。図１は、本実施形態に係るコンベヤベルト（以下、「本実施形態のコンベヤベルト」という。）の断面斜視図である。図１に示すように、コンベヤベルト１０は、カバーゴム層１１ａ、１１ｂとコートゴム層１２と亜鉛メッキスチールコード１３とを有している。コンベヤベルト１０は、例えば、カバーゴム層１１ａ、１１ｂ間に、コートゴム層１２で被覆された亜鉛メッキスチールコード１３を芯体として配設されたコンベヤベルト１０であり、上記コートゴム層１２が、上述したゴム組成物と亜鉛メッキスチールコード１３とを含んだものを加硫して得られる複合体を含むコンベヤベルト１０である。本実施形態のゴム組成物と亜鉛メッキスチールコード１３とを含むものを加硫して複合体とする方法は上述したとおりである。
【００４０】
コンベヤベルト１０の表面層はカバーゴム層１１ａ、１１ｂの２層により構成され、カバーゴム層１１ａ、１１ｂの２層間に芯体として亜鉛メッキスチールコード１３を配設したコートゴム層１２がある。コートゴム層１２は、本実施形態のゴム組成物をロール等を用いてシート状に成形した後、亜鉛メッキスチールコード１３を芯体として配設して加硫することで得られる。そして、ゴム組成物と亜鉛メッキスチールコード１３表面が強固に接合し、コートゴム層１２となる。コートゴム層１２は亜鉛メッキスチールコード１３とカバーゴム１１との接着層となり、また、亜鉛メッキスチールコード１３に対する緩衝材ともなる。カバーゴム層１１には、コンベヤベルト１０の用途に応じて、難燃性、耐熱性、耐寒性、耐油性、耐磨耗性、あるいは、耐候性に優れる成分を含有するゴム組成物を用いることが好ましい。
【００４１】
本実施形態のコンベヤベルト１０は、以上の構成をとるので、亜鉛メッキスチールコード１３との接着性に優れ、かつ、難燃性と耐寒性とを向上させることができるため、耐久性に優れ、長期の信頼性を有することができる。また、本実施形態のコンベヤベルト１０は、耐寒性と難燃性とを有するので外気温度が−３０℃程度にもなる寒冷地においても使用することができ、坑内での火災を防止することができる。
【００４２】
本実施形態のコンベヤベルト１０の製造方法は特に限定されず、通常用いられる方法等を採用することができる。具体的には、まず、ロール、ニーダー、バンバリミキサー等を用いて原料を混練りした後、ロール等を用いて各カバーゴム層１１ａ、１１ｂ用にシート状に成形し、次に、得られた各層を、上述のようにして得られたコートゴム層（補強層）１２を挟み込むように所定の順序で積層し、１４０〜１７０℃の温度で１０〜６０分間加圧する方法が好適に例示される。
【００４３】
以上、本発明のゴム組成物及びコンベヤベルトについて詳細に説明したが、本発明は上記の例に限定されず、本発明の要旨を逸脱しない範囲で、各種の変更および改良を行ってもよい。
【実施例】
【００４４】
以下、本実施形態に係る組成物を実施例により具体的に説明する。ただし、本実施形態に係る組成物はこれらに限定されるものではない。
【００４５】
＜ゴム組成物の調製（実施例１〜６、比較例１〜８）＞
表１に示す各成分を、同表に示す配合量（質量部）で配合し、バンバリミキサーを用いてこれらを均一に混練して表１に示される実施例１〜６、比較例１〜８の各ゴム組成物を調製した。各々の実施例、比較例における各成分の配合量を表１に示す。
【００４６】
得られた各々の実施例、比較例の各ゴム組成物について、以下に示す方法で、接着性、耐湿接着性、難燃性、耐寒性、ロール加工性の評価を行った。その結果を下記表１に示す。
【００４７】
＜接着性＞
デシケータ中に保管して防塵防湿処理を施してある直径４．１ｍｍの亜鉛メッキスチールコード上に、各々の実施例、比較例の各ゴム組成物を１５ｍｍの厚さに密着させて、各ゴム組成物とスチールコードとの複合体とし、１５０℃で３０分間加圧加硫を行って、試験体（ゴム／亜鉛メッキスチールコード複合体）を作製した。得られた各試験体からスチールコードを引き抜き、ゴム被覆率（％）で接着性を評価した。引き抜き試験は、ＤＩＮ２２１３１に準拠して行った。ゴム被覆率は、スチールコードの表面積に対する引き抜き後のスチールコード表面に残存するゴムの被覆面積の割合（％）として算出した。ゴム被覆率が７０％以上であれば良好と判断した。評価結果を下記表１に示す。なお、ゴム被覆率が高いほど、接着性が良いことを意味する。
【００４８】
＜耐湿接着性＞
上記の接着性で作製したものと同様の各試験体のゴム表面のスチールコードが突出している箇所を蜜ロウでシールし、温度５０℃、相対湿度９５％の恒温恒湿槽内で３週間放置した。その後、各試験体からスチールコードを引き抜き、ゴム被覆率（％）で耐湿接着性を評価した。引き抜き試験は、ＤＩＮ２２１３１に準拠して行った。ゴム被覆率が５０％以上であれば良好と判断した。評価結果を下記表１に示す。なお、ゴム被覆率が高いほど、耐湿接着性が良いことを意味する。
【００４９】
＜難燃性＞
上記で得られた各々の実施例、比較例の各ゴム組成物を１５０℃のプレス成型機を用い、面圧３．０ＭＰａの圧力下で３０分間加硫して、２ｍｍ厚の加硫シートを作製した。このシートから試験片（１５０ｍｍ×６０ｍｍ）を切出し、ＪＩＳ  Ｋ６２６９−１９９８に準拠して、酸素指数を測定した。酸素指数が３２以上であれば難燃性が良好と判断した。評価結果を下記表１に示す。なお、測定された酸素指数が高いほど、難燃性が高いことを意味する。
【００５０】
＜耐寒性＞
ＪＩＳ  Ｋ６２６１−２００６「加硫ゴム及び熱可塑性ゴム−低温特性の求め方−」における「低温衝撃ぜい化試験」に準拠して、各ゴム組成物の加硫ゴムから試験片を作製し、規定の条件下で試験片に衝撃曲げを与えたときに、試験片の総数の５０％が破壊する温度（脆化温度）を測定した。脆化温度が−３５℃以下であれば良好と判断した。評価結果を下記表１に示す。なお、測定された脆化温度が低いほど、耐寒性が高いことを意味する。
【００５１】
＜ロール加工性＞
上記で得られた各々の実施例、比較例の各ゴム組成物を４０℃に加熱したロールにギャップ間２．０ｍｍでゴムを通し、ロールからの剥がれ性を目視にて観察してロール加工性を評価した。ロール加工性は、下記評価基準に基づいて評価した。評価結果を下記表１に示す。
（評価基準）
◎：ゴム組成物のロール表面への密着がない
○：ゴム組成物のロール表面への密着が若干みられるがシート出し可能
△：ゴム組成物のロール表面への密着がかなりみられるがシート出し可能
×：ゴム組成物のロール表面への密着がみられシート出しが困難
【００５２】
【表１】
2014118459.tif 000005
【００５３】
上記表１に示される各成分は、以下のとおりである。
・ＮＲ：天然ゴム、ＴＳＲ−２０
・ＳＢＲ：スチレン−ブタジエンゴム、商品名「ＮＩＰＯＬ  １５０２」、日本ゼオン株式会社製
・ＣＲ１：クロロプレンゴム、硫黄変性クロロプレンゴム、商品名「デンカクロロプレンＰＭ−４０」、電気化学工業株式会社製
・ＣＲ２：クロロプレンゴム、非硫黄変性クロロプレンゴム、商品名「デンカクロロプレンＳ−４１」、電気化学工業株式会社製
・ＢＲ：ブタジエンゴム、商品名「Ｎｉｐｏｌ  ＢＲ１２２０」、日本ゼオン株式会社製
・有機塩素化合物：塩素化パラフィン、塩素含有量７０％、商品名「エンパラ７０Ｓ」、ＤＯＶＥＲ  ＣＨＥＭＩＣＡＬ  ＣＯＭＰＡＮＹ社製
・ＨＡＦカーボン：カーボンブラック、商品名「ニテロン＃２００」、東海カーボン株式会社製
・ロジン：ガムロジン、荒川化学工業株式会社製
・有機コバルト塩：ナフテン酸コバルト、コバルト含有量１０％、大日本インキ株式会社製
・亜鉛華：加硫促進助剤、商品名「亜鉛華３号」、正同化学工業株式会社製
・硫黄：加硫剤、油処理硫黄、細井化学工業株式会社製
・式１の値：ゴム成分１００質量部に対し、次の式、［Ａ＝クロロプレンゴム（ＣＲ）×０．８＋有機塩素化合物×１．５＋ロジン×２．５］で計算される数値Ａの値
【００５４】
表１に示す結果から、実施例１〜６では、何れも接着性、耐湿接着性、難燃性、耐寒性、ロール加工性に優れることが確認された。
【００５５】
これに対して、比較例１では、クロロプレンゴムを含まないため難燃性に劣り、ロジンを含まないため耐湿接着性に劣ることが確認された。また、比較例２では、ブタジエンゴムを含まないため耐寒性に劣り、クロロプレンゴムの含有量が不足なため難燃性に劣り、ロジンを含まないため接着性、耐湿接着性に劣ることが確認された。また、比較例３では、ブタジエンゴムを含まないため耐寒性に劣り、ロジンを含まないため接着性、耐湿接着性に劣り、式１の値が８３超のためロール加工性に劣ることが確認された。また、比較例４では、ロジンを含まないため、接着性、耐湿接着性に劣ることが確認された。また、比較例５では、天然ゴムを含まないため耐湿接着性に劣ることが確認された。また、比較例６では、有機塩素化合物の含有量が過剰であるため耐寒性に劣り、式１の値が８３超のためロール加工性に劣ることが確認された。また、比較例７では、ロジン含有量が過剰のため耐寒性に劣り、式１の値が８３超のためロール加工性に劣ることが確認された。また、比較例８では、有機塩素化合物の含有量が不足であるため難燃性に劣ることが確認された。
【００５６】
よって、ゴム成分１００質量部中にブタジエンゴムと、クロロプレンゴムと、残りのゴム成分として天然ゴムを所定量含み、有機コバルト塩、ロジンまたはロジン誘導体、有機塩素化合物を所定量含むゴム組成物は、亜鉛メッキされたスチールコードとの接着性に優れると共に、難燃性と耐寒性とを向上させることができる（実施例１〜６参照）。
【００５７】
また、上記の６つの必須成分を含み、かつ、ゴム成分１００質量部に対し、次の式、［Ａ＝クロロプレンゴム×０．８＋有機塩素化合物×１．５＋ロジン×２．５］で計算される数値Ａを８３質量部以下となるように上記の３成分を配合することによって、さらに、ロール加工性を良好にすることができる（実施例１〜６参照）。
【００５８】
従って、本実施形態の組成物は、従来から用いられるゴム組成物と比べて亜鉛メッキされたスチールコードとの接着性に優れると共に、難燃性と耐寒性とを向上させることができることから、スチールコードコンベヤベルトの製造等に好適に用いることができることが判明した。
【符号の説明】
【００５９】
１０  コンベヤベルト
１１、１１ａ、１１ｂ  カバーゴム層
１２  コートゴム層
１３  スチールコード（亜鉛メッキスチールコード）
【図１】
2014118459.tif 000007